(57)【要約】      （修正有）【課題】試薬層の光劣化を抑制することができ、血液試料が正確に導入されたことを確認ができ、且つ、使用済み、または未使用のセンサチップを判別することが可能なグルコース測定用センサチップを提供する。【解決手段】絶縁性基板２上に作用極と対極を有する電極、グルコースデヒドロゲナーゼと補酵素を含む試薬層９を有し、切欠きを有するスペーサと、空気逃げ用の空隙を有するカバーフィルム４とがこの順で配されてなり、絶縁性基板、スペーサの切欠き、カバーフィルムにより、キャビティが形成される。キャビティを形成する部分の絶縁性基板およびカバーフィルムの３４０ｎｍ〜４２０ｎｍ波長領域の平行光線透過率が、それぞれ１５％以下であり、且つ、絶縁性基板、および／または、カバーフィルムのキャビティを形成する部分の６８０ｎｍ〜７６０ｎｍ波長領域の平行光線透過率が、１０％以上であることを特徴とするグルコース測定用センサチップ。【選択図】図７
2013234857.tif 000002
【特許請求の範囲】
【請求項１】
絶縁性基板上に少なくとも
作用極と対極を有する電極と、
ビタミン由来の補酵素とグルコースデヒドロゲナーゼを含む試薬層と、
切欠きを有するスペーサと、
空気逃げ用の空隙を有するカバーフィルムとが、
この順で配されてなる、
グルコース測定用センサチップであって、
前記スペーサの切欠きと絶縁性基板とカバーフィルムとにより、
グルコース測定用センサチップの一端から空気逃げ用の空隙に通じるキャビティが形成され、
前記絶縁性基板および前記カバーフィルムの少なくともキャビティを形成する部分の３４０ｎｍ〜４２０ｎｍ波長領域の平行光線透過率が、
それぞれ１５％以下であり、
かつ、前記絶縁性基板および／または前記カバーフィルムの少なくともキャビティを形成する部分の６８０ｎｍ〜７６０ｎｍ波長領域の平行光線透過率が、１０％以上であることを特徴とするグルコース測定用センサチップ。
【発明の詳細な説明】
【技術分野】
【０００１】
本発明は、ビタミン由来の物質を補酵素とするグルコースデヒドロゲナーゼを測定試薬として利用し、電圧印加状態で電気化学的シグナルを検出することによりグルコースを定量するグルコース測定用センサチップに関する。
【背景技術】
【０００２】
患者の血液中のグルコース濃度を測定するため、絶縁性基板上に少なくとも作用極と対極を有する電極、該電極上に、ビタミン由来の補酵素とグルコースデヒドロゲナーゼを含む試薬層を有し、該試薬層上に試料を導入するキャビティを形成するためのスペーサ、カバーフィルムよりなる電極方式のグルコース測定用センサチップが、小型測定装置と共に、血糖自己測定（Ｓｅｌｆ−Ｍｏｎｉｔｏｒｉｎｇ  ｏｆ  Ｂｌｏｏｄ  Ｇｌｕｃｏｓｅ，以下ＳＭＢＧと言う）用、および診療・看護などの医療現場での臨床検査（Ｐｏｉｎｔ  ｏｆ  Ｃａｒｅ  Ｔｅｓｔｉｎｇ，以下ＰＯＣＴと言う）用として利用されている。（特許文献１〜３）
グルコース測定用センサチップは、試料を導入するキャビティに血液試料をすばやく導入することを助成するために、カバーフィルムの、少なくともキャビティ内壁の部位にアニオン系界面活性剤、カチオン系界面活性剤、またはノニオン系界面活を含有する層を積層することが提案されており、この技術が利用されている（特許文献４〜６）。
【０００３】
またグルコース測定用センサチップの試薬層は、特にＰＯＣＴ用では、ヘマトクリットの影響、溶存酸素による影響、グルコース以外の糖類の影響、および尿素、アスコルビン酸、アスピリンなどの代謝産物である還元物質に対する影響が無い、もしくは前記影響が少ないものが求められ、フラビンアデニンジヌクレオチド（以下ＦＡＤと言う）やピロロキノリンキノン（以下、ＰＱＱと言う）、ニコチンアミドアデニンヌクレオチド(以下、ＮＡＤと言う)等のビタミン由来の物質を補酵素とグルコースデヒドロゲナーゼ（以下、ＧＤＨと言う）を含む試薬層を具備したグルコース測定用センサチップが使用されている。
ＦＡＤ、ＰＱＱおよびＮＡＤは、ビタミンから誘導される物質であり、ビタミン同様、光により劣化し、分解し、特に波長は短波長ほど分解が速いことが知られており、前記補酵素よりなるＧＤＨを試薬層に具備したグルコース測定用センサチップは、光に対する安定性を高めるという観点から、遮光性のあるプラスチック容器に充填されている。
【０００４】
しかしながら、前記センサチップは細長なシート形状のものが多く、比較的小さいので、センサチップが収納された容器において、複数個のセンサチップが一塊の束状になっていると、その塊から１個のセンサチップのみを取り出し難く、一旦、一塊の束状で容器から取り出し、必要なセンサチップを任意に選定し、測定器に取り付け、血糖値を測定される。このとき、一塊の束状に取り出した残りのセンサチップが再び容器に収納されず、長時間、放置され、一定時間経過後、プラスチック容器に収納される場合があった。
【０００５】
このとき、センサチップを構成するカバーフィルムまたは絶縁性基板は、血液試料が正確に導入されたことを確認すること、使用済みまたは未使用のセンサチップを判別することが目視にて判るように透明材料を用いられている場合がある。長時間、収納容器の外に放置された透明材料よりなるセンサチップは、透明カバーフィルムまたは透明絶縁性基板を通じて、試薬層に光が照射し、試薬層が、特に４２０ｎｍ以下の光により劣化してしまい、この劣化したセンサチップを使用した場合、正確な測定値を得ることができないという問題があった。
【先行技術文献】
【特許文献】
【０００６】
【特許文献１】特開２００７−９３６１３号公報
【特許文献２】特開２０１０−３２５０１号公報
【特許文献３】特開２００７−３０９９４７号公報
【特許文献４】特開２００２−０７１６８３号公報
【特許文献５】特開２００２−７１６０９号公報
【特許文献６】特開２００１−３４９８６０号公報
【発明の概要】
【発明が解決しようとする課題】
【０００７】
本発明は、従来技術の背景に鑑み、絶縁性基板上に少なくとも作用極と対極を有する電極と、ビタミン由来の補酵素とグルコースデヒドロゲナーゼを含む試薬層を有し、前記電極および前記試薬層上に試料を導入するキャビティを形成するための切欠きを有するスペーサ、空気逃げ用の空隙を有するカバーフィルムよりなる、グルコース測定用センサチップにおいて、前記試薬層の光劣化を抑制することができ、血液試料が正確に導入されたことを確認ができ、且つ、使用済み、または未使用のセンサチップを判別することが可能なグルコース測定用センサチップを提供することである。
【課題を解決するための手段】
【０００８】
本発明は、かかる課題を解決するために、次のような手段を採用するものである。すなわち、
絶縁性基板上に少なくとも作用極と対極を有する電極と、
ビタミン由来の補酵素とグルコースデヒドロゲナーゼを含む試薬層と、
切欠きを有するスペーサと、
空気逃げ用の空隙を有するカバーフィルムとが、
この順で配されてなる、
グルコース測定用センサチップであって、
前記カバーフィルムの切欠きと絶縁性基板とカバーフィルムにより、
グルコース測定用センサチップの一端から空気逃げ用の空隙に通じるキャビティが形成され、
少なくともキャビティを形成する部分の前記絶縁性基板および前記カバーフィルムの少なくともキャビティを形成する部分の３４０ｎｍ〜４２０ｎｍ波長領域の平行光線透過率が、
それぞれ１５％以下であり、
かつ、前記絶縁性基板および／または前記カバーフィルムの少なくともキャビティを形成する部分の６８０ｎｍ〜７６０ｎｍ波長領域の平行光線透過率が、１０％以上であることを特徴とするグルコース測定用センサチップ、である。
【発明の効果】
【０００９】
本発明によれば、従来技術の背景に鑑み、前記試薬層の光劣化を抑制することができ、血液試料が正確に導入されたことを確認ができ、且つ、使用済み、または未使用のセンサチップを判別することが可能なグルコース測定用センサチップを提供することができる。
【図面の簡単な説明】
【００１０】
【図１】本発明実施例１および２の可視光線透過率曲線
【図２】本発明実施例３および４の可視光線透過率曲線
【図３】本発明実施例５および６の可視光線透過率曲線
【図４】本発明比較例１および２の可視光線透過率曲線
【図５】本発明比較例３および４の可視光線透過率曲線
【図６】本発明比較例５および６の可視光線透過率曲線
【図７】グルコース測定用センサチップの分解斜視図
【図８】本発明の実施例における試薬の光安定性試験方法
【図９】グルコース測定用センサチップの分解斜視図
【図１０】グルコース測定用センサチップの分解斜視図
【図１１】本発明のグルコース測定用センサチップに用いられるカバーフィルムの構成例
【発明を実施するための形態】
【００１１】
本発明は、前記課題、すなわち、絶縁性基板２上に少なくとも作用極７１と対極７２を有する電極７と、ビタミン由来の補酵素とグルコースデヒドロゲナーゼを含む試薬層９を有し、前記電極７および前記試薬層９上に試料を導入するキャビティを形成するための切欠き３１を有するスペーサ３、空気逃げ用の空隙６を有するカバーフィルム４よりなる、グルコース測定用センサチップ１において、前記試薬層９の光劣化を抑制することができ、血液試料が正確に導入されたことを確認ができ、且つ、使用済み、または未使用のセンサチップを判別することが可能なグルコース測定用センサチップを提供することについて、鋭意検討し、３４０ｎｍ〜４２０ｎｍ波長領域および６８０ｎｍ〜７６０ｎｍ波長領域の平行光線透過率が、特定の値を示すことによりかかる課題を一挙に解決することを究明したものである。すなわち、絶縁性基板およびカバーフィルムの少なくともキャビティを形成する部分の３４０ｎｍ〜４２０ｎｍ波長領域の平行光線透過率が、それぞれ１５％以下であり、かつ、前記絶縁性基板、および／または、前記カバーフィルムの少なくともキャビティを形成する部分の６８０ｎｍ〜７６０ｎｍ波長領域の平行光線透過率が、１０％以上であることを特徴とする。この様な態様を満たすには、（ｉ）絶縁性基板およびカバーフィルムの一方が、３４０ｎｍ〜４２０ｎｍ波長領域の平行光線透過率が１５％以下でかつ６８０ｎｍ〜７６０ｎｍ波長領域の平行光線透過率が１０％以上を満たし、もう一方が両波長領域で平行光線透過率が１５％以下となるようなフィルム（典型的には白フィルム）を用いる、あるいは、（ｉｉ）絶縁性基板およびカバーフィルムの両方に３４０ｎｍ〜４２０ｎｍ波長領域の平行光線透過率が１５％以下でかつ６８０ｎｍ〜７６０ｎｍ波長領域の平行光線透過率が１０％以上を満たすフィルム、の構成を採ることで可能である。
【００１２】
（特定平行光線透過率であることの説明）
（３４０ｎｍ〜４２０ｎｍ波長領域の平行光線透過率が、１５％以下について）
本発明のグルコース測定用センサチップのキャビティを形成する部位のカバーフィルムおよび絶縁性基板は、３４０ｎｍ〜４２０ｎｍ波長領域の平行光線透過率が、それぞれ１５％以下である。好ましくは、１０％以下であり、更に好ましくは５％以下である。また波長領域において好ましくは、３００ｎｍ〜４８０ｎｍ波長領域の平行光線透過率であり、更に好ましくは、２５０ｎｍ〜５００ｎｍ波長領域の平行光線透過率が１５％以下である。前記波長領域の平行光線透過率が１５％より大きくなると、カバーフィルムおよび絶縁性基板の内側に位置する試薬層に前記波長の光線が、照射され、光劣化し、その結果、血糖値の測定値が正確に測定できなくなってしまう。平行光線透過率が１５％以下であると、試薬層の光劣化を抑制することができ、血糖値を正確に測定することができる。なお、ここで言う平行光線透過率とは、入射光線と同一正線上で測定される平行光線透過率であり、ＪＩＳ−Ｋ−７１０５（１９８１）に準拠して、全光線透過率から拡散透過率を差し引いて求められ、市販の分光光度測定装置を用いて測定することができる。
【００１３】
（６８０ｎｍ〜７６０ｎｍ波長領域の平行光線透過率が１０％以上について）
本発明のグルコース測定用センサチップのキャビティを形成する部位のカバーフィルムおよび／または絶縁性基板の少なくとも1つ以上は、６８０ｎｍ〜７６０ｎｍ波長領域の平行光線透過率が、１０％以上である。好ましくは、１５％以上であり、より好ましくは２０％以上である。また波長領域においては好ましくは、６５０ｎｍ〜７６０ｎｍ波長領域であり、より好ましくは、６００〜７６０ｎｍ波長領域の平行光線透過率が１０％以上である。６８０ｎｍ〜７６０ｎｍ波長領域の平行光線透過率が１０％より小さくなると、血液試料が導入されたとき、血液の色とカバーフィルムの色を目視で区分することが難しいため、血液試料が正確に導入されたことを確認することができなくなったり、測定済み、または未使用のセンサチップを判別することができなくなったりしまう。６８０ｎｍ〜７６０ｎｍ波長領域の平行光線透過率が１０％以上であると、血液試料が正確に導入されたことを確認することができ、また、測定済み、または未使用のセンサチップを判別もすることもできる。
【００１４】
３４０ｎｍ〜４２０ｎｍ波長領域の平行光線透過率が、１５％以下で且つ、６００〜７６０ｎｍ波長領域の平行光線透過率が１０％以上のカバーフィルムまたは絶縁性基板は、例えば、透明プラスチックフィルムの片面にＵＶ吸収剤および青色光吸収物質を含有する層を積層することにより得ることができる。ここでいうＵＶ吸収剤とは、公知のものを使用することができ、青色光吸収物質とは、５００ｎｍ波長以下に吸収極大を有するものが好ましい。例えば特開昭６０−２０９７３４号、同６１−１５９６４３号、特公平８−３６２０、等に記載されたものを用いることができる。また市販されたものであれば、ＯＩＬ  ＹＥＬＬＯＷ  １２９、ＯＩＬ  ＹＥＬＬＯＷ  １０５、ＶＡＬＩＦＡＳＴ  ＹＥＬＬＯＷ  １１０１、ＶＡＬＩＦＡＳＴ  ＹＥＬＬＯＷ  ４１２０、ＯＩＬ  ＹＥＬＬＯＷ  ３Ｇ、ＢＯＮＡＳＯＲＢ  ＵＡ−３７０１、ＢＯＮＡＳＯＲＢ  ＵＡ−３９１１（以上、オリエント化学工業（株）製）などが挙げられる。
【００１５】
このとき用いられる透明プラスチックフィルムの材質としては、特に限定するものではないが、単体でフィルム化したとき、無色透明を有する材質であることが好ましい。例えば、ポリエステル、ポリオレフィン、ポリアミド、ポリエステルアミド、ポリエーテル、ポリスチレン、ポリカーボネート、ポリエーテルエステル、ポリ塩化ビニル、ポリ（メタ）アクリル酸エステル、トリアセチルセルロースが挙げられる。また、これらの共重合体やブレンド物やさらに架橋した化合物を用いることもできる。上記プラスチックフィルムの中でも、例えば、ポリエステル、具体的には、ポリエチレンテレフタレート、ポリエチレン２，６−ナフタレート、ポリエチレンα，β−ビス（２−クロルフェノキシ）エタン４，４’−ジカルボキシレート、ポリブチレンテレフタレートなどが好ましく、これらの中で機械的特性、作業性などの品質、経済性などを総合的に勘案すると、ポリエチレンテレフタレートが特に好ましく用いられる。
【００１６】
前記透明プラスチックフィルムの厚さは、本発明の特性を損なわない範囲で、適宜調整されるものであり、特に限定するものではないが、１０〜５００μｍであることが好ましい。
【００１７】
製造方法としては、例えば、透明プラスチックフィルムの少なくとも一方の面に前記ＵＶ吸収剤および青色光吸収物質を含有する青色光吸収物質含有層を積層する方法により本発明のカバーフィルムおよび、または絶縁性基板を得ることができる。
【００１８】
前記方法におけるＵＶ吸収剤および青色光吸収物質の含有量は、特に限定するものではないが、通常、フィルム全体としてＵＶ吸収剤および青色光吸収物質がそれぞれ０．０５ｇ／ｍ２〜５ｇ／ｍ２の範囲である。本願の特性範囲の点では０．１〜０．５ｇ／ｍ２であるとより好ましく、０．１〜０．３ｇ／ｍ２であればさらに好ましい。ＵＶ吸収剤および青色光吸収物質が０．０５ｇ／ｍ２未満であると、フィルム基材自身の透過率にもよるが３４０ｎｍ〜４２０ｎｍ波長領域の平行光線透過率が、１５％以下とならない場合があり、逆に５ｇ／ｍ２を越えて添加した場合、色調の変化が飽和してしまい不透明となり、６００〜７６０ｎｍの平行光線透過率が１０％以下になったりしてしまう。また本発明のカバーフィルムは、本願の特性を損なわない範囲であれば、無機充填剤等、酸化防止剤、紫外線吸収剤、またはその他の可視光吸収剤等を同時に含有させることで、種々の機能や意匠性を付与しても構わない。
【００１９】
(青色光吸収層、青色光吸収剤含有コート液、青色光吸収剤の含有量)
前記方法でＵＶ吸収剤および青色光吸収物質含有層は、例えば、ＵＶ吸収剤と青色光吸収物質とプラスチック樹脂とを含む塗布液をプラスチックフィルムに塗布し、塗膜とすることで形成することができる。かかる塗布液は、例えば、前記プラスチック樹脂とＵＶ吸収剤青色光吸収物質を混合して、トルエンやメチルエチルケトン（ＭＥＫ）、アルコール等の有機溶剤や水等の溶媒で所望の濃度に希釈して得ることができる。このときの青色光吸収物質の含有量は、本発明の特性を損なわない程度であれば、特に限定するものではないが、通常、青色光吸収物質含有層全体として青色光吸収物質を１〜１０質量％含有することが必要である。本願の特性範囲の点では２〜８質量％であるとより好ましく、２．５〜５質量％であればさらに好ましい。青色光吸収物質が１質量％未満であると、青色光吸収物質含有層の厚みにもよるが青色光吸収物質を添加した効果が明確でない場合があり、逆に１０質量％を越えて添加しても色調の変化が飽和してしまい、さらには青色光吸収物質含有層と基材フィルムとの密着性が損なわれてしまう場合がある。また本願の特性を損なわない範囲であれば、無機充填剤等、酸化防止剤、紫外線吸収剤、またはその他の可視光吸収剤等を同時に含有させることで種々の機能を青色光吸収物質含有層に付与しても構わない。
【００２０】
（青色光吸収剤含有コート液の塗布方法）
該塗布液の塗布方法は、特に限定されないが、グラビアコート法、リバースコート法、キスコート法、ダイコート法、およびバーコート法などの方法を用いることができる。この際、基材プラスチックフィルム上には塗布液を塗布する前に、必要に応じて、空気中あるいはそのほかの雰囲気中でのコロナ放電処理や、プライマー処理などの表面処理を施すことによって、塗布性が向上するのみならず、青色光吸収物質含有層をより強固に基材上に形成することができる。なお、塗布液濃度および塗膜乾燥条件は、特に限定されるものではないが、基材の諸特性に悪影響を及ぼさない範囲で行なうことが望ましい。一般的に、塗布液濃度は塗布液に対してＵＶ吸収剤および青色光吸収物質含有層が１〜５０質量％、塗膜乾燥条件は７０〜１６０℃で１０秒から５分程度とすることが好ましい。
【００２１】
（青色光吸収物質の添加方法）
また別の方法として、例えば、ポリエステルフィルムに前記ＵＶ吸収剤および青色光吸収物質の添加する方法が挙げられる。具体的には、ポリエステル樹脂とＵＶ吸収剤および青色光吸収物質をフィルム製造の際に溶融混練して、一度の溶融押出によりフィルムを得ても良いが、ベント式の二軸押出機を用いて、混合溶融押出することで予めフィルム中の青色光吸収物質の濃度よりも高濃度であるマスターバッチを製造しておき、青色光吸収物質を含有しないポリエステル樹脂により希釈することで所定の青色光吸収物質濃度を有するフィルムを製造する方法が経済的な観点から好ましい。ここでマスターバッチを製造する方法としては、たとえば、ポリエステル樹脂を低温で粉砕した後、所定の青色光吸収物質濃度となるように青色光吸収物質を添加し、均一になるように混合した後、ベント式二軸押出機に供給し、マスターバッチ化する方法が好ましく用いられる。また、ポリエステル樹脂と青色光吸収物質を混合する際に分散剤として、ステアリルステアレートやステアリル酸マグネシウム、ステアリル酸カルシウムなどを分散剤としてマスターバッチ中に０．０１〜１質量％添加しても良い。さらに、非晶性のポリエステル樹脂を用いて、ニーダーなどのミキサーにて予め青色光吸収物質を２０〜６０質量％含有する高濃度青色光吸収物質添加樹脂を準備した後、所定のマスターバッチ濃度となるようにポリエステル樹脂とのコンパウンドを行っても良い。
【００２２】
前記方法によるＵＶ吸収剤および青色光吸収物質含有ポリエステルフィルムの製造方法としては、例えば、使用するポリエステル、マスターバッチなどを所定の割合でブレンドし、窒素雰囲気、減圧雰囲気などで例えば１５０℃５時間などの乾燥を行い、その後個別の押出機に供給し溶融する。なお、二軸のベント式押出機を使用する場合は乾燥工程を省略しても良い。押出機にて溶融した樹脂は、フィルターやギヤポンプを通じて、異物の除去、押出量の均整化を行い、ダイより冷却ドラム上にシート状に吐出する押出法により未延伸シートを得る。その際、ワイヤー状電極、テープ状電極もしくは針状電極を使用して静電印加し冷却ドラムに密着する方法、冷却ドラムと押出したポリマーシート間に水膜を設けたキャスト法、冷却ドラム温度をポリエステルのガラス転移点〜（ガラス転移点−２０℃）にして押出したポリマーを粘着させる方法、もしくはこれらの方法を複数組み合わせた方法によりシート状ポリマーを冷却ドラムに密着させ冷却固化し未延伸フィルムを得る。これらのキャスト法の中でも、生産性や平面性の観点から静電印加する方法が好ましく使用され、特にテープ状電極を使用する方法が好ましく用いられる。かかる未延伸フィルムを用いて長手方向に延伸した後、幅方向に延伸する、あるいは幅方向に延伸した後、長手方向に延伸する逐次二軸延伸法、フィルムの長手方向、幅方向をほぼ同時に延伸していく同時二軸延伸法などにより延伸を行うことにより本願発明のカバーフィルムおよび、または絶縁性基板を得ることができる。
【実施例】
【００２３】
以下に本発明を実施例により具体的に説明を行なうが、本発明はこれらの実施例により限定されたものではない。
なお、実施例において、試験片の特性の評価方法は、以下のとおりである。
【００２４】
（平行光線透過率の測定方法）
ＪＩＳＫ７１０５（１９８１）に準拠して１９０ｎｍ〜７６０ｎｍの波長領域を１ｎｍ毎に平行光線透過率を測定し、測定結果を図１〜図６に記した。３４０ｎｍ〜４２０ｎｍ波長領域の最大値、および６８０ｎｍ〜７６０ｎｍの最小値を表1に記した。
【００２５】
（試薬の光安定性）
グルコース測定用センサチップとして、絶縁性基板が不透明で有り、カバーフィルムが透明であるグルテストＮｅｏセンサー（（株）三和化学研究所製：ＦＡＤ−ＧＤＨ試薬）およびアキュチェック・アビバ・テストストリップ（ロシュ・ダイアグノスティックス（株）製：ＰＱＱ−ＧＤＨ）を用いた。グルコース測定用センサチップを保存容器から取り出し、センサチップのキャビティを構成する透明窓の上に試験片を密着させた状態で設置した（図７）。その後、キャビティの透明窓が上向になるように配置し、蛍光灯下に６時間、１２時間、および２４時間放置し、それぞれのグルコース測定用センサチップに対応した自己血糖測定装置：グルテストＮｅｏスーパー（（株）三和化学研究所）およびアキュチェック・アビバ（ロシュ・ダイアグノスティックス（株）製）を用いて、予め用意したグルコース濃度１５０ｍｌ／Ｌのグルコース水溶液のグルコース濃度を測定した。ｎ＝３０の測定を繰り返し、変動係数ＣＶ値を求め、ＣＶ値が２％未満であるものを◎、２％以上５％未満であるものを○、５％以上であるものを×と評価し、表１に記した。
【００２６】
（血液の視認性）
擬似血液（レールダルメディカルジャパン製）を１滴滴下し、グルコース測定用センサチップのキャビティ内に擬似血液を採取した。その後、センサチップの上に試験片を密着させた状態で設置し、キャビティ内の色を観察し、擬似血液を視認可能な状態を○、視認不可能な状態を×と評価し、表１に記した。
【００２７】
（参考例）
透明タイプのポリエチレンテレフタレート（ＰＥＴ）フィルム“ルミラー”（登録商標）（タイプＳ１０）５０μｍ（東レ（株）製）を試験片とした。
【００２８】
（実施例１〜２）
富士写真フィルム（株）製ＳＣフィルター  ＳＣ−６０、ＳＣ−４６を試験片とした。
【００２９】
（実施例３）
基材として、透明タイプのポリエチレンテレフタレート（ＰＥＴ）フィルム“ルミラー”（登録商標）（タイプＳ１０）１００μｍ（東レ（株）製）を用意した。
次いで、青色吸収剤：ＶＡＬＩＦＡＳＴ  ＹＥＬＬＯＷ１１０１（オリエント化学工業（株）製）１０質量部とポリエステル樹脂９０質量部を混合し、十分に攪拌後、ＭＥＫ溶剤で固形分１５％に希釈溶解したコート液を、基材の片面にバーコーターを用いて塗布、乾燥し、３．０μｍの青色吸収剤含有層を積層したフィルムＡを作成した。
【００３０】
（実施例４）
基材として、透明タイプのポリエチレンテレフタレート（ＰＥＴ）フィルム“ルミラー”（登録商標）（タイプＳ１０）１００μｍ（東レ（株）製）を用意した。
次いで、青色吸収剤：ＯＩＬ  ＹＥＬＬＯＷ１２９（オリエント化学工業（株）製）１０質量部とポリエステル樹脂９０質量部を混合し、十分に攪拌後、ＭＥＫ溶剤で固形分１５％に希釈溶解したコート液を、基材の片面にバーコーターを用いて塗布、乾燥し、３．０μｍの青色吸収剤含有層を積層したフィルムＡを作成した。
【００３１】
（実施例５）
基材として、透明タイプのポリエチレンテレフタレート（ＰＥＴ）フィルム“ルミラー”（登録商標）（タイプＳ１０）５０μｍ（東レ（株）製）を用意した。
次いで、青色吸収剤としてグラビア印刷インキＮＢ５００  ９２３黄（大日精化工業（株）製）を基材の片面にバーコーターを用いて塗布、乾燥し、１．０μｍの青色吸収剤含有層を積層したフィルムＢを作成した。
【００３２】
（実施例６）
基材として、透明タイプのポリエチレンテレフタレート（ＰＥＴ）フィルム“ルミラー”（登録商標）（タイプＳ１０）５０μｍ（東レ（株）製）を用意した。
次いで、青色吸収剤としてグラビア印刷インキＮＢ５００  ９２３黄（大日精化工業（株）製）を基材の片面にバーコーターを用いて塗布、乾燥し、１．０μｍの青色吸収剤含有層を積層したフィルムを作成した。更にこの上にグラビア印刷インキＮＢ５００  ７７９草（大日精化工業（株）製）をバーコーターを用いて塗布、乾燥し、１．０μｍの緑色の層を積層したフィルム作成した。
【００３３】
（比較例１〜２）
富士写真フィルム（株）製ＳＣフィルター  ＳＣ−４２、ＳＣ−７６を試験片とした。
【００３４】
（比較例３）
実施例４の青色吸収剤含有層の厚さを０．５μｍとした以外は同様に行い、フィルムＥを得た。
【００３５】
（比較例４）
基材として、ポリエチレンテレフタレート（ＰＥＴ）フィルム“ルミラー”（登録商標）（タイプＳ１０）５０μｍ（東レ（株）製）を用意した。
次いで、青グラビア印刷インキＮＢ５００  ７７９草（大日精化工業（株）製）を、バーコーターを用いて塗布、乾燥し、１．０μｍの緑色の層を積層したフィルムＦ作成した。
【００３６】
（比較例５）
白色タイプのポリエチレンテレフタレート（ＰＥＴ）フィルム“ルミラー”（登録商標）（タイプＥ２０）５０μｍ（東レ（株）製）を用意した。
【００３７】
（比較例６）
透明タイプのポリエチレンテレフタレート（ＰＥＴ）フィルム“ルミラー”（登録商標）（タイプＳ１０）１００μｍ（東レ（株）製）を用意した。
【００３８】
【表１】
2013234857.tif 000003
【００３９】
表１から明らかなとおり、３４０ｎｍ〜４２０ｎｍ波長領域の平行光線透過率が１５％以下のフィルムは、蛍光灯下１２時間経過したセンサチップにおいても測定値のバラツキ（変動係数ＣＶ値）が２％未満と安定している。１５％より高い場合は、蛍光灯下１２時間経過したセンサチップの測定値のバラツキ（変動係数ＣＶ値）が５％以上であり、バラツキが見られた。また６８０ｎｍ〜７６０ｎｍ波長領域の平行光線透過率が、１０％以上のフィルムは、血液試料が正確に導入されたことを確認ができた。
【符号の説明】
【００４０】
１・・・グルコース測定用センサチップ
２・・・絶縁性基板
３・・・スペーサフィルム
３１・・・切り欠き
４・・・カバーフィルム
４１・・・カバーフィルム用基材
４２・・・ＵＶ吸収剤および青色光吸収剤含有層
６・・・空気逃げ用の空隙
７・・・電極
７１・・・作用極
７２・・・対極
８１・・・作用極端子
８２・・・対極端子
９・・・試薬層
【図１】
2013234857.tif 000004
【図２】
2013234857.tif 000005
【図３】
2013234857.tif 000006
【図４】
2013234857.tif 000007
【図５】
2013234857.tif 000008
【図６】
2013234857.tif 000009
【図７】
2013234857.tif 000010
【図８】
2013234857.tif 000011
【図９】
2013234857.tif 000012
【図１０】
2013234857.tif 000013
【図１１】
2013234857.tif 000014